(57)【特許請求の範囲】
【請求項１】
剥離剤を用いて感光性樹脂組成物の硬化物を基材上から剥離する剥離方法において、感光性樹脂組成物が、（Ａ）酸変性エポキシアクリレート、（Ｂ）光重合開始剤及び（Ｃ）ブロック化イソシアネート化合物を少なくとも含有してなり、剥離剤が、（Ｄ）アルカノールアミン、（Ｅ）グリコールエーテル類及び（Ｆ）水を少なくとも含有してなることを特徴とする剥離方法。
【請求項２】
剥離剤の成分（Ｄ）アルカノールアミンの配合量が、剥離剤の全溶液に対して５〜３０質量％である請求項１記載の剥離方法。
【請求項３】
剥離剤の成分（Ｅ）グリコールエーテル類の配合量が、剥離剤の全溶液に対して３０〜６０質量％である請求項１又は２記載の剥離方法。
【請求項４】
剥離剤の成分（Ｄ）アルカノールアミンが、モノエタノールアミンである請求項１〜３のいずれかに記載の剥離方法。
【請求項５】
剥離剤の成分（Ｅ）グリコールエーテル類が、ジエチレングリコールモノブチルエーテルである請求項１〜４のいずれかに記載の剥離方法。
【請求項６】
感光性樹脂組成物を４０〜６０℃の剥離剤に浸漬することによって、感光性樹脂組成物の硬化物を基材上から剥離する請求項１〜５のいずれかに記載の剥離方法。
【請求項７】
感光性樹脂組成物の成分（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、エポキシ樹脂（ａ）がビスフェノールＡ型である請求項１〜６のいずれかに記載の剥離方法。
【請求項８】
感光性樹脂組成物の成分（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、化合物（ｂ）がコハク酸及び無水コハク酸の群から選ばれる少なくとも１種である請求項１〜７のいずれかに記載の剥離方法。
【請求項９】
感光性樹脂組成物の成分（Ｃ）ブロック化イソシアネート化合物が、メチルエチルケトキシムによってブロック化された１，６−ヘキサメチレンジイソシアネートである請求項１〜８のいずれかに記載の剥離方法。
【請求項１０】
感光性樹脂組成物がさらに、（Ｇ）フィラーを含有している請求項１〜９のいずれかに記載の剥離方法。
【請求項１１】
感光性樹脂成分の（Ｇ）フィラーが、タルクである請求項１０記載の剥離方法。
【発明の詳細な説明】
【技術分野】
【０００１】
本発明は、感光性樹脂組成物の硬化物を剥離する剥離方法に関する。
【背景技術】
【０００２】
ガラス基材、シリコン基板、チタン基板等の基材にパターンを形成するためにエッチングする際には、フッ酸又はフッ化アンモニウムを含有したエッチング液を使用する場合がある。例えば、ガラス基材にパターンを形成する方法では、まず、ガラス基材上に感光性樹脂組成物を含有してなる感光性樹脂層を形成し、次に、パターンの露光を実施し、感光性樹脂組成物を硬化させて感光性樹脂組成物の硬化物を得る。次いで、非露光部（非硬化部）を現像によって除去し、ガラス基材上に感光性樹脂組成物の硬化物からなるレジストパターンが形成される。続いて、露出したガラス基材部にフッ酸又はフッ化アンモニウムを含有したエッチング液を吹き付けてガラスを溶解して、ガラス基材にパターンが形成される。レジストとして使用された感光性樹脂組成物の硬化物は、剥離剤によって剥離される。
【０００３】
このようなフッ酸又はフッ化アンモニウムを含有したエッチング液によるエッチング処理に使用する感光性樹脂組成物としては、従来からネガ型の感光性樹脂組成物が使用されている。例えば、ガラス基材から剥がれにくい光硬化性レジスト材料として、エチレン性不飽和二重結合を側鎖に有するアクリル樹脂とポリシランと光増感剤とを含有するレジスト材料が開示されている（例えば、特許文献１参照）。また、ガラス基材との密着性に優れた感光性樹脂組成物として、特定のカルボキシル基含有バインダー樹脂と、光重合性モノマーと開始剤と特定のオルガノシラン化合物とを含有してなる感光性樹脂組成物が開示されている（例えば、特許文献２参照）。また、ガラスエッチング用の紫外線硬化型レジスト組成物として、酸基含有樹脂、不飽和化合物、光開始剤、アルコキシシラン化合物、無機微粉末を含有するレジスト組成物が開示されている（例えば、特許文献３参照）。また、アルカリ可溶性樹脂、エチレン性不飽和基を有する光重合性化合物、ブロック化イソシアネート化合物、フィラーを含有する感光性樹脂組成物が開示されている（例えば、特許文献４参照）。しかしながら、これらの成分だけでは、フッ酸又はフッ化アンモニウムを含有したエッチング液に対する耐久性が充分ではなく、フッ酸又はフッ化アンモニウムを含有したエッチング液に浸すと、レジストパターンがガラス基材上から剥がれてしまう問題があった。
【０００４】
また、フッ酸又はフッ化アンモニウムを含有したエッチング液によるエッチングのレジストに用いることができる感光性樹脂組成物として、少なくとも（Ａ）酸変性エポキシアクリレート、（Ｂ）光重合開始剤、（Ｃ）ブロック化イソシアネート化合物、を含有する感光性樹脂組成物が検討されている。この感光性樹脂組成物の硬化物は、フッ酸又はフッ化アンモニウムを含有したエッチング液への耐性は優れている。しかしながら、エッチング液以外の薬品への耐性も高いため、エッチング後のレジスト剥離の工程で、一般的な剥離剤である、水酸化ナトリウム等の無機アルカリ水溶液、有機アルカリ水溶液、有機溶剤単独等を用いても、基材上から完全に剥離することが難しく、残渣が発生しないレジスト剥離を行うことが困難であった。
【先行技術文献】
【特許文献】
【０００５】
【特許文献１】特開２００５−１６４８７７号公報
【特許文献２】特開２００７−３１６２４７号公報
【特許文献３】特開２００７−１２８０５２号公報
【特許文献４】特開２０１３−１１７６８２号公報
【発明の概要】
【発明が解決しようとする課題】
【０００６】
本発明の課題は、フッ酸又はフッ化アンモニウムを含有したエッチング液への耐性が優れた感光性樹脂組成物の硬化物を、基材上から残渣なく除去することができる剥離方法を提供することである。
【課題を解決するための手段】
【０００７】
上記課題は、以下の手段によって解決できた。
【０００８】
（１）剥離剤を用いて感光性樹脂組成物の硬化物を基材上から剥離する剥離方法において、感光性樹脂組成物が、（Ａ）酸変性エポキシアクリレート、（Ｂ）光重合開始剤及び（Ｃ）ブロック化イソシアネート化合物を少なくとも含有してなり、剥離剤が、（Ｄ）アルカノールアミン、（Ｅ）グリコールエーテル類及び（Ｆ）水を少なくとも含有してなることを特徴とする剥離方法。
【０００９】
（２）剥離剤の成分（Ｄ）アルカノールアミンの配合量が、剥離剤の全溶液に対して５〜３０質量％である上記（１）記載の剥離方法。
【００１０】
（３）剥離剤の成分（Ｅ）グリコールエーテル類の配合量が、剥離剤の全溶液に対して３０〜６０質量％である上記（１）又は（２）記載の剥離方法。
【００１１】
（４）剥離剤の成分（Ｄ）アルカノールアミンが、モノエタノールアミンである上記（１）〜（３）のいずれかに記載の剥離方法。
【００１２】
（５）剥離剤の成分（Ｅ）グリコールエーテル類が、ジエチレングリコールモノブチルエーテルである上記（１）〜（４）のいずれかに記載の剥離方法。
【００１３】
（６）感光性樹脂組成物を４０〜６０℃の剥離剤に浸漬することによって、感光性樹脂組成物の硬化物を基材上から剥離する上記（１）〜（５）のいずれかに記載の剥離方法。
【００１４】
（７）感光性樹脂組成物の成分（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、エポキシ樹脂（ａ）がビスフェノールＡ型である上記（１）〜（６）のいずれかに記載の剥離方法。
【００１５】
（８）感光性樹脂組成物の成分（Ａ）酸変性エポキシアクリレートが、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物であり、化合物（ｂ）がコハク酸及び無水コハク酸の群から選ばれる少なくとも１種である上記（１）〜（７）のいずれかに記載の剥離方法。
【００１６】
（９）感光性樹脂組成物の成分（Ｃ）ブロック化イソシアネート化合物が、メチルエチルケトキシムによってブロック化された１，６−ヘキサメチレンジイソシアネートである上記（１）〜（８）のいずれかに記載の剥離方法。
【００１７】
（１０）感光性樹脂組成物がさらに、（Ｇ）フィラーを含有している上記（１）〜（９）のいずれかに記載の剥離方法。
【００１８】
（１１）感光性樹脂成分の（Ｇ）フィラーが、タルクである上記（１０）記載の剥離方法。
【発明の効果】
【００１９】
本発明の剥離方法において、感光性樹脂組成物は、（Ａ）酸変性エポキシアクリレート、（Ｂ）光重合開始剤及び（Ｃ）ブロック化イソシアネート化合物を少なくとも含有してなる。該感光性樹脂組成物は、紫外線照射により（Ｂ）光重合開始剤が反応し、（Ａ）酸変性エポキシアクリレートが重合して硬化する。さらには加熱処理により（Ｃ）ブロック化イソシアネート化合物中のブロック化イソシアネート基から発生したイソシアネート基と成分（Ａ）中のカルボキシル基及び／又は水酸基との熱架橋による強固な結合が形成され、フッ酸又はフッ化アンモニウムを含有したエッチング液に対する耐性が大幅に向上する。本発明では、このように強固な結合が形成された感光性樹脂組成物の硬化物であっても、（Ｄ）アルカノールアミン、（Ｅ）グリコールエーテル類及び（Ｆ）水を少なくとも含有してなる剥離剤によって、基材上から残渣なく剥離することができる。また、基材がガラスである場合、該剥離剤はガラス基材を侵食しないという効果もある。
【発明を実施するための形態】
【００２０】
以下、本発明について詳細に説明する。
【００２１】
本発明は、剥離剤を用いて感光性樹脂組成物の硬化物を基材上から剥離する剥離方法であり、感光性樹脂組成物が、（Ａ）酸変性エポキシアクリレート、（Ｂ）光重合開始剤及び（Ｃ）ブロック化イソシアネート化合物を少なくとも含有してなり、剥離剤が、（Ｄ）アルカノールアミン、（Ｅ）グリコールエーテル類及び（Ｆ）水を少なくとも含有してなることを特徴とする。
【００２２】
本発明に係わる感光性樹脂組成物は、（Ａ）酸変性エポキシアクリレート、（Ｂ）光重合開始剤及び（Ｃ）ブロック化イソシアネート化合物を少なくとも含有してなる。
【００２３】
成分（Ａ）の酸変性エポキシアクリレートとしては、エポキシ樹脂（ａ）と、アクリル酸及びメタクリル酸の群から選ばれる少なくとも１種の化合物と、カルボン酸含有化合物及びカルボン酸含有化合物の無水物の群から選ばれる少なくとも１種の化合物（ｂ）とを、少なくとも反応させてなる化合物が挙げられる。この化合物は、例えば、エポキシ樹脂（ａ）にアクリル酸及びメタクリル酸の群から選ばれる少なくとも１種の化合物を付与し、さらに化合物（ｂ）を付与することによって、合成することができる。
【００２４】
エポキシ樹脂（ａ）としては、フェノールノボラック型、クレゾールノボラック型、ビスフェノールＡ型、ビスフェノールＦ型、トリスフェノール型、テトラフェノール型、フェノール−キシリレン型、グリシジルエーテル型あるいはそれらのハロゲン化エポキシ樹脂が挙げられる。
【００２５】
カルボン酸含有化合物としては、マレイン酸（Ｍａｌｅｉｃ  Ａｃｉｄ）、コハク酸（Ｓｕｃｃｉｎｉｃ  Ａｃｉｄ）、イタコン酸（Ｉｔａｃｏｎｉｃ  Ａｃｉｄ）、フタル酸（Ｐｈｔｈａｌｉｃ  Ａｃｉｄ）、テトラヒドロフタル酸（Ｔｅｔｒａｈｙｄｒｏｐｈｔｈａｌｉｃ  Ａｃｉｄ）、ヘキサヒドロフタル酸（Ｈｅｘａｈｙｄｒｏｐｈｔｈａｌｉｃ  Ａｃｉｄ）、エンドメチレンテトラヒドロフタル酸（Ｅｎｄｏｍｅｔｈｙｌｅｎｅｔｅｔｒａｈｙｄｒｏｐｈｔｈａｌｉｃ  Ａｃｉｄ）、メチルエンドメチレンテトラヒドロフタル酸（Ｍｅｔｈｙｌｅｎｄｏｍｅｔｈｙｌｅｎｅｔｅｔｒａｈｙｄｒｏｐｈｔｈａｌｉｃ  Ａｃｉｄ）、クロレンド酸（Ｃｈｌｏｒｅｎｄｉｃ  Ａｃｉｄ）、メチルテトラヒドロフタル酸（Ｍｅｔｈｙｌｔｅｔｒａｈｙｄｒｏｐｈｔｈａｌｉｃ  Ａｃｉｄ）、トリメリット酸（Ｔｒｉｍｅｌｌｉｔｉｃ  Ａｃｉｄ）、ピロメリット酸（Ｐｙｒｏｍｅｌｌｉｔｉｃ  Ａｃｉｄ）、ベンゾフェノンテトラカルボン酸（Ｂｅｎｚｏｐｈｅｎｏｎｅｔｅｔｒａｃａｒｂｏｘｙｌｉｃ  Ａｃｉｄ）などが使用できる。カルボン酸含有化合物の酸無水物としては、上述のカルボン酸含有化合物の無水物が挙げられる。
【００２６】
成分（Ａ）において、エポキシ樹脂（ａ）がビスフェノールＡ型である場合や、化合物（ｂ）がコハク酸及び無水コハク酸の群から選ばれる少なくとも１種である場合には、フッ酸又はフッ化アンモニウムを含有したエッチング液に対する耐性がより向上する。
【００２７】
成分（Ａ）の酸価は、アルカリ現像速度、レジスト剥離速度、感光性樹脂層の柔らかさなどに影響する。酸価は、４０〜１２０ｍｇＫＯＨ／ｇであることが好ましい。この酸価が４０ｍｇＫＯＨ／ｇ未満では、アルカリ現像及びレジスト剥離の時間が長くなる傾向があり、一方、１２０ｍｇＫＯＨ／ｇを超えると、被処理体である基材への貼り付きが悪くなる場合がある。
【００２８】
また、成分（Ａ）の質量平均分子量は、３，０００〜１５，０００であることが好ましい。質量平均分子量が３，０００未満では、硬化前の感光性樹脂組成物を被膜状態に形成することが困難になることがある。一方、１５，０００を超えると、アルカリ現像液及びレジスト剥離液に対する溶解性が悪化する傾向がある。
【００２９】
成分（Ｂ）の光重合開始剤としては、ベンゾフェノン、Ｎ，Ｎ′−テトラメチル−４，４′−ジアミノベンゾフェノン（ミヒラーケトン）、Ｎ，Ｎ′−テトラエチル−４，４′−ジアミノベンゾフェノン、４−メトキシ−４′−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；２−エチルアントラキノン、フェナントレンキノン、２−ｔｅｒｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナントラキノン、２−メチル−１，４−ナフトキノン、２，３−ジメチルアントラキノン等のキノン類；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；ベンジルジメチルケタール等のベンジル誘導体；２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９′−アクリジニル）ヘプタン等のアクリジン誘導体；Ｎ−フェニルグリシン、Ｎ−フェニルグリシン誘導体、クマリン系化合物等が挙げられる。上記２，４，５−トリアリールイミダゾール二量体における２つの２，４，５−トリアリールイミダゾールのアリール基の置換基は、同一であって対称な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。これらは単独で、又は２種類以上を組み合わせて使用される。
【００３０】
成分（Ｃ）のブロック化イソシアネート化合物とは、イソシアネート基がブロック剤で保護されている化合物であり、イソシアネート化合物のイソシアネート基にブロック剤を反応させることで得られる。ブロック化イソシアネート化合物は、常温では安定であるが、ある一定条件下で加熱すると、ブロック剤が開裂してイソシアネート基が発生する化合物である。
【００３１】
ブロック剤としては、フェノール、クレゾール、ｐ−エチルフェノール、ｐ−ｔｅｒｔ−ブチルフェノール等のフェノール系；エタノール、ブタノール、エチレングリコール、メチルセロソルブ、ベンジルアルコール等のアルコール系；マロン酸ジエチル、アセト酢酸エチル等の活性メチレン系；アセトアニリド、アセトアミド等の酸アミド系；その他イミド系；アミン系；イミダゾール系；ピラゾール系；尿素系；カルバミン酸系；イミン系；ホルムアルデヒドキシム、アセトアルドキシム、アセトキシム、メチルエチルケトキシム、ジアセチルモノオキシム、シクロヘキサノンオキシム等のオキシム系、メルカプタン系、重亜硫酸ナトリウム、重亜硫酸カリウム等の亜硫酸塩系；ラクタム系等がある。常温保存性、架橋性から、ブロック剤としては、メチルエチルケトキシム（Ｍｅｔｈｙｌ  Ｅｔｈｙｌ  Ｋｅｔｏｘｉｍｅ）が好ましい。
【００３２】
イソシアネート化合物としては、２，６−トリレンジイソシアネート、２，４−トリレンジイソシアネート、キシリレンジイソシアネート、１，６−ヘキサメチレンジイソシアネート、４，４′−ジフェニルメタンジイソシアネート、４，４′−メチレンビス（シクロヘキシルイソシアネート）、トリメチルヘキサンメチレンジイソシアネート、イソホロンジイソシアネート、ナフタレンジイソシアネート、トリジンジイソシアネート、リジンジイソシアネート、メチルシクロヘキサン−２，４−ジイソシアネート、メチルシクロヘキサン−２，６−ジイソシアネート、１，３−（イソシアナートメチル）シクロヘキサン、ダイマー酸ジイソシアネート、及びこれらのアダクト体、ビウレット体、イソシアヌレート体等のプレポリマーが挙げられる。感光性樹脂層と基材との密着性及び現像性の点から、イソシアネート化合物としては、１，６−ヘキサメチレンジイソシアネートが好ましい。
【００３３】
本発明に係わる感光性樹脂組成物には、必要に応じて、上記成分（Ａ）〜（Ｃ）以外の成分を含有させてもよい。このような成分としては、（Ｇ）フィラー、架橋性モノマー、増感剤、熱重合禁止剤、可塑剤、着色剤（染料、顔料）、光発色剤、熱発色防止剤、消泡剤、難燃剤、安定剤、密着性付与剤、レベリング剤、剥離促進剤、酸化防止剤、香料、熱硬化剤、撥水剤及び撥油剤等が挙げられ、各々０．０１〜２０質量％程度含有することができる。これらの成分は１種を単独で、又は２種類以上を組み合わせて用いることができる。（Ｇ）フィラーを含有する場合、感光性樹脂層の耐薬品性が向上するだけでなく、感光性樹脂層の粘着性が低くなり、フィルム上に塗工した場合、エッジヒュージョンの発生を防ぐ効果がある。
【００３４】
成分（Ｇ）のフィラーとしては、シリカ、タルク、石英、アルミナ、硫酸バリウム、チタン酸バリウム、クレー、炭酸マグネシウム、炭酸カルシウム、酸化アルミニウム、水酸化アルミニウム、酸化チタン、雲母等のフィラーが挙げられる。これらのレーザー回折法による平均粒子径Ｄ５０は、０．０１μｍ〜２０μｍが好ましく、０．１μｍ〜１０μｍがより好ましい。０．０１μｍ未満の粒子径では、フィラーの粉砕が難しく、価格が高くなる。また、２０μｍを超える粒子径では、レジストパターンのガタツキが発生しやすくなる。フッ酸又はフッ化アンモニウムを含有したエッチング液への耐性の点から、成分（Ｇ）としては、タルクが好ましい。
【００３５】
本発明に係わる感光性樹脂組成物は、必要に応じて、メタノール、エタノール、ｎ−プロパノール、２−ブタノール、ｎ−ヘキサノール等のアルコール類；アセトン、２−ブタノン等のケトン類；酢酸エチル、酢酸ブチル、酢酸−ｎ−アミル、硫酸メチル、プロピオン酸エチル、フタル酸ジメチル、安息香酸エチル等のエステル類、トルエン、キシレン、ベンゼン、エチルベンゼン等の芳香族炭化水素類；テトラヒドロフラン、ジエチルエーテル、エチレングリコールモノメチルエーテル、エチレングリコールモノエチルエーテル、１−メトキシ−２−プロパノール等のエーテル類；Ｎ，Ｎ−ジメチルホルムアミド、ジメチルスルホキシド等の溶剤又はこれらの混合溶剤を含有させてもよい。
【００３６】
本発明に係わる感光性樹脂組成物において、成分（Ａ）の配合量は、成分（Ａ）、（Ｂ）及び（Ｃ）の総量に対して３５〜５５質量％であることが好ましく、４０〜５０質量％であることがより好ましい。成分（Ａ）の配合量が３５質量％未満では、被膜性が悪くなることがある。成分（Ａ）の配合量が５５質量％を超えると、フッ酸又はフッ化アンモニウムを含有したエッチング液に対する耐性が低下することがある。
【００３７】
成分（Ｂ）の配合量は、成分（Ａ）、（Ｂ）及び（Ｃ）の総量に対して０．１〜１０質量％であることが好ましく、０．２〜５質量％であることがより好ましい。成分（Ｂ）の配合量が０．１質量％未満では、光重合性が不十分となる傾向がある。一方、１０質量％を超えると、露光の際に感光性樹脂層の表面で吸収が増大して、感光性樹脂層内部の光架橋が不十分となる傾向がある。
【００３８】
成分（Ｃ）の配合量は、成分（Ａ）、（Ｂ）及び（Ｃ）の総量に対して５〜２５質量％であることが好ましく、１０〜２０質量％であることがより好ましい。成分（Ｃ）の配合量が５質量％未満では、加熱後のフッ酸又はフッ化アンモニウムを含有したエッチング液に対する耐性が不十分となることがある。一方、２５質量％を超えると、光硬化が不十分となり、解像性が不十分となる傾向がある。
【００３９】
成分（Ｇ）の配合量は、成分（Ａ）、（Ｂ）、（Ｃ）及び（Ｇ）の総量に対して２０〜４５質量％であることが好ましく、２５〜４０質量％であることがより好ましい。成分（Ｇ）の配合量が２０質量％未満では、感光性樹脂組成物をドライフィルムにした際に、エッジヒュージョンが発生しやすくなる場合がある。一方、４５質量％を超えると、レジスト剥離後に（Ｇ）成分が基材に残存し、残渣欠陥となる場合がある。
【００４０】
本発明の剥離方法における一連のプロセスを説明する。まず、基材に感光性樹脂組成物を塗工し、乾燥して、感光性樹脂組成物を含有してなる感光性樹脂層を形成する。あらかじめキャリアーフィルムに感光性樹脂層を形成した感光性フィルム（ドライフィルム）を基材に貼り合わせてもよい。次に、パターンの露光を実施し、露光部の感光性樹脂組成物を硬化させて感光性樹脂層の硬化物を得る。次いで、現像を実施し、レジストパターンとして不要な部分（非露光部、非硬化部）を除去し、感光性樹脂層の硬化物のみからなるレジストパターンを形成する。現像に使用されるアルカリ現像液としては、例えば炭酸アルカリ金属塩の水溶液を用いることができる。現像後のレジストパターンに加熱（ベーキング）処理を実施する。次に、フッ酸又はフッ化アンモニウムを含有したエッチング液で基材のエッチング処理を実施する。その後、剥離剤を用いてレジストとして使用された感光性樹脂組成物の硬化物を剥離除去するレジスト剥離を実施する。
【００４１】
基材としては、ガラス、セラミック、酸化銀、シリコン、ゲルマニウム、タンタル、半導体基板、石英、チタン等が挙げられる。
【００４２】
レジストパターンの加熱（ベーキング）処理は、感光性樹脂層と基材の密着を向上させること、フッ酸又はフッ化アンモニウムを含有したエッチング液に対する耐性を向上させること等の目的で実施する。加熱温度は、使用するブロック剤の開裂する温度以上が好ましい。９０〜２５０℃であることが好ましく、１１０〜２００℃であることがさらに好ましい。９０℃未満であると、架橋反応の進みが遅く、２５０℃を超えると、他の成分の分解が発生する可能性がある。加熱時間は１０〜９０分間であることが好ましい。
【００４３】
キャリアーフィルムとしては、紫外線を透過させる透明フィルムが好ましい。例えば、ポリプロピレン、ポリエチレン、ポリエステル、ポリビニルアルコール等が使用できる。その中でも、特に、ポリエステルフィルムであるポリエチレンテレフタレートフィルムを使用すると、ラミネート適性、剥離適性、光透過性、屈折率に対して有利であり、また、安価で、脆化せず、耐溶剤性に優れ、高い引っ張り強度を持つ等の利点から、非常に利用しやすい。キャリアーフィルムの厚みは、１〜１００μｍであることが好ましい。
【００４４】
基材又はキャリアーフィルム上に感光性樹脂組成物を塗工し、乾燥して感光性樹脂層を形成する方法としては、ロールコータ、コンマコータ、グラビアコータ、エアーナイフ、ダイコータ、バーコータ等の方法で行うことができる。感光性樹脂層の厚みは、３〜１５０μｍが好ましい。３μｍ未満であると、感光性樹脂層の基材への塗工やキャリアーフィルムから基材への転写がしにくくなる場合があり、１５０μｍを超えると、レジストパターンの解像性が悪くなる場合がある。
【００４５】
本発明に係わる剥離剤は、（Ｄ）アルカノールアミン、（Ｅ）グリコールエーテル類及び（Ｆ）水を少なくとも含有してなる。
【００４６】
成分（Ｄ）アルカノールアミンとしては、モノエタノールアミン、Ｎ−メチルエタノールアミン、Ｎ，Ｎ−ジメチルエタノールアミン、Ｎ−エチルエタノールアミン、Ｎ，Ｎ−ジエチルエタノールアミン、プロパノールアミン、Ｎ−メチルプロパノールアミン、Ｎ，Ｎ−ジメチルプロパノールアミンジエタノールアミン、トリエタノールアミン、モノイソプロパノールアミン、ジイソプロパノールアミン、トリイソプロパノールアミン等が挙げられる。好ましくは、モノエタノールアミンである。成分（Ｄ）の配合量は、剥離剤の全溶液に対して５〜３０質量％であることが好ましく、より好ましくは１０〜２５質量％であり、さらに好ましくは１５〜２０質量％である。
【００４７】
成分（Ｅ）グリコールエーテル類としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、プロピレングリコールモノメチルエーテル、プロピレングリコールモノエチルエーテル等が挙げられる。好ましくは、ジエチレングリコールモノブチルエーテルである。成分（Ｅ）の配合量は、剥離剤の全溶液に対して３０〜６０質量％であることが好ましく、より好ましくは３５〜５５質量％であり、さらに好ましくは４０〜５０質量％である。
【００４８】
成分（Ｆ）水としては、水道水、工業用水、純水等を用いることができる。このうち純水を使用することが好ましい。純水は、一般的に工業用に用いられるものを使用することができる。成分（Ｆ）の配合量は、剥離剤の全溶液に対して１０〜６５質量％であることが好ましい。
【００４９】
該剥離剤には必要に応じて上記成分（Ｄ）、（Ｅ）、（Ｆ）以外の成分を含有させてもよい。例えば、無機アルカリ化合物、（Ｅ）以外の水溶性有機溶剤、界面活性剤、消泡剤等が挙げられる。
【００５０】
剥離剤の温度が高いほど、感光性樹脂組成物の硬化物が剥離する速度が速くなり、４０℃以上の温度が好ましい。また、６０℃を超えると、（Ｄ）アルカノールアミン又は（Ｅ）グリコールエーテル類が揮発するため、多量の剥離を実施する場合、液の劣化が顕著となり、好ましくない。装置としては、浸漬処理装置、超音波装置、シャワースプレー装置等を利用することができる。取り扱い性の面から、浸漬処理装置が好ましい。
【００５１】
本発明に係わる感光性樹脂組成物は、フッ酸又はフッ化アンモニウムを含有したエッチング液に対する耐性だけでなく、硝酸、塩酸、硫酸、酢酸、りん酸、過酸化水素、王水、水酸化ナトリウム、水酸化カリウム、アンモニア、塩化第二鉄、塩化第二銅等を含有したエッチング液に対しても耐性が高く、該エッチング液を使用した場合のエッチングレジストとしても使用できる。
【実施例】
【００５２】
以下、実施例によって本発明をさらに詳しく説明するが、本発明はこの実施例に限定されるものではない。
【００５３】
（実施例１）
表１に示す感光性樹脂組成物１を作製した。なお、表１における各成分配合量の単位は、質量部を表す。得られた感光性樹脂組成物１の塗工液を、ワイヤーバーを用いて、ポリエチレンテレフタレート（ＰＥＴ）フィルム（商品名：Ｒ３１０、２５μｍ厚、三菱樹脂社製）上に塗工し、１００℃で８分間乾燥し、溶剤成分をとばし、ＰＥＴフィルムの片面上に感光性樹脂組成物１からなる感光性樹脂層１（乾燥膜厚：３０μｍ）を得た。
【００５４】
【表１】
0006772080.tif 000002
【００５５】
表１において、各成分は以下の通りである。
【００５６】
＜成分（Ａ）＞
（Ａ−１）酸変性エポキシアクリレートＫＡＹＡＲＡＤ（登録商標）ＵＸＥ−３０２４（商品名、日本化薬社製、濃度６５質量％、エポキシ樹脂（ａ）：複合型）
（Ａ−２）酸変性エポキシアクリレートＫＡＹＡＲＡＤ（登録商標）ＣＣＲ−１２３５（商品名、日本化薬社製、濃度６２質量％、エポキシ樹脂（ａ）：クレゾールノボラック型）
（Ａ−３）酸変性エポキシアクリレートＫＡＹＡＲＡＤ（登録商標）ＺＡＲ−１０３５（商品名、日本化薬株社製、濃度６５質量％、エポキシ樹脂（ａ）：ビスフェノールＡ型）
（Ａ−４）酸変性エポキシアクリレートＫＡＹＡＲＡＤ（登録商標）ＺＦＲ−１４０１Ｈ（商品名、日本化薬株社製、濃度６２質量％、エポキシ樹脂（ａ）：ビスフェノールＦ型）
（Ａ−５）エポキシ樹脂（ａ）がビスフェノールＡ型エポキシ化合物（ＪＥＲ８２８、三菱化学社製）であり、化合物（ｂ）がフタル酸であり、エポキシ樹脂（ａ）：化合物（ｂ）：アクリル酸のモル比が１：２：２で反応させて得られた酸変性エポキシアクリレート
【００５７】
＜成分（Ｂ）＞
（Ｂ−１）２−（２′−クロロフェニル）−４，５−ジフェニルイミダゾール二量体
（Ｂ−２）４，４′−ビス（ジエチルアミノ）ベンゾフェノン
【００５８】
＜成分（Ｃ）＞
（Ｃ−１）スミジュール（ＳＵＭＩＤＵＲ、登録商標）ＢＬ３１７５（商品名、住化コベストロウレタン社製、ベース：１，６−ヘキサメチレンジイソシアネート、ブロック剤：メチルエチルケトキシム、濃度７５質量％）
（Ｃ−２）デスモジュール（ＤＥＳＭＯＤＵＲ、登録商標）ＢＬ１１００（商品名、住化コベストロウレタン社製、ベース：２，６−トリレンジイソシアネート、ブロック剤：ε−カプロラクタム）
【００５９】
＜成分（Ｇ）＞
（Ｇ−１）沈降性硫酸バリウム  ＃１００（堺化学工業社製）
（Ｇ−２）タルク（商品名：ＬＭＳ−２００、富士タルク工業社製、平均粒子径５μｍ）
【００６０】
次に、厚さ２ｍｍのガラス基材に、上記で得られた感光性樹脂層１を１００℃で熱圧着した。次に、フォトマスク（ライン／スペース＝５００μｍ／５００μｍ）を介して、超高圧水銀灯にて露光した。露光後、室温で１０分間放置し、次いでＰＥＴフィルムを剥がし取り、感光性樹脂層１の表面に、１質量％の炭酸ナトリウム水溶液を３０℃にて、スプレー圧０．１ＭＰａでスプレーし、非露光部を除去して、現像を行い、感光性樹脂組成物１の硬化物からなるレジストパターンを形成した。その後、２０℃で、スプレー圧０．１ＭＰａにて水洗を行い、乾かした。その後、１５０℃−３０分の条件で、レジストパターンのベーキング処理を実施した。
【００６１】
次に、上記で作製したレジストパターン形成後のガラス基材を、５質量％フッ酸水溶液（２５℃）に３時間浸漬した。感光性樹脂層１の剥がれが発生せず、５０μｍ以上の深さのエッチングが完了できた。
【００６２】
次に、表２に示す各成分を混合し、剥離剤１〜９を作製した。
【００６３】
【表２】
0006772080.tif 000003
【００６４】
表２において、各成分は以下の通りである。
【００６５】
＜成分（Ｄ）＞
（Ｄ−１）モノエタノールアミン
（Ｄ−２）モノイソプロパノールアミン
【００６６】
＜成分（Ｅ）＞
（Ｅ−１）ジエチレングリコールモノメチルエーテル
（Ｅ−２）ジエチレングリコールモノブチルエーテル
【００６７】
次に、エッチングが完了した感光性樹脂層１付きのガラス基材を、液温度が５０℃の剥離剤１〜９に、それぞれ浸漬した。剥離剤１〜３においては、浸漬時間３０分以内で感光性樹脂層１がガラス基材から全て剥がれた。また、剥離剤４〜９においては、浸漬時間４０分以上で感光性樹脂層１がガラス基材から全て剥がれた。ガラス基材上には感光性樹脂層１の残渣が見られず、良好なレジスト剥離が実施できた。
【００６８】
また、エッチングが完了した感光性樹脂層１付きのガラス基材を、液温度が２０℃、３０℃、３５℃、４０℃、５０℃、６０℃、６５℃、７０℃、８０℃、９０℃、１００℃の剥離剤１に、浸漬した。液温度が４０℃未満では、感光性樹脂層１が剥がれる時間が６０分以上必要であった。また、液温度が４０℃では４０分、５０℃では３０分、また６０℃以上では２０分以内で樹脂が完全に剥離できることが分かった。６０℃超では、蒸気が多く、また液劣化が早く、１ｍ２処理した後では、剥離時間が６０分以上と遅くなった。
【００６９】
（比較例１）
エッチングが完了した感光性樹脂層１付きのガラス基材を、液温度が５０℃の水酸化ナトリウム３質量％水溶液に浸漬した。浸漬時間４０分において、感光性樹脂層１がガラス基材から部分的には剥がれた。しかし、ガラス基材上には多量の感光性樹脂層１の残渣が見られた。
【００７０】
（比較例２）
エッチングが完了した感光性樹脂層１付きのガラス基材を、液温度を５０℃のモノエタノールアミン２０質量％水溶液に浸漬した。浸漬時間５０分において、感光性樹脂層１がガラス基材から部分的には剥がれた。しかし、ガラス基材上には多量の感光性樹脂層１の残渣が見られた。
【００７１】
（比較例３）
エッチングが完了した感光性樹脂層１付きのガラス基材を、液温度を５０℃のジエチレングリコールモノブチルエーテルに浸漬した。浸漬時間５０分において、感光性樹脂層１がガラス基材から部分的には剥がれた。しかし、ガラス基材上には多量の感光性樹脂層１の残渣が見られた。
【００７２】
（実施例２）
表１に示す各成分を混合し、感光性樹脂組成物１〜５を作製した。なお、表１における各成分配合量の単位は、質量部を表す。得られた感光性樹脂組成物１〜５の塗工液を、ワイヤーバーを用いて、ポリエチレンテレフタレート（ＰＥＴ）フィルム（商品名：Ｒ３１０、２５μｍ厚、三菱樹脂社製）上に塗工し、１００℃で８分間乾燥し、溶剤成分をとばし、ＰＥＴフィルムの片面上に感光性樹脂組成物１〜５からなる感光性樹脂層１〜５（乾燥膜厚：３０μｍ）を得た。
【００７３】
次に、厚さ２ｍｍのガラス基材に、上記で得られた感光性樹脂層１〜５を１００℃で熱圧着した。次に、フォトマスク（ライン／スペース＝５００μｍ／５００μｍ）を介して、超高圧水銀灯にて露光した。露光後、室温で１０分間放置し、次いでＰＥＴフィルムを剥がし取り、感光性樹脂層１〜５の表面に、１質量％の炭酸ナトリウム水溶液を３０℃にて、スプレー圧０．１ＭＰａでスプレーし、非露光部を除去して、現像を行い、感光性樹脂組成物１〜５の硬化物からなるレジストパターンを形成した。その後、２０℃で、スプレー圧０．１ＭＰａにて水洗を行い、乾かした。その後、１５０℃−３０分の条件で、レジストパターンのベーキング処理を実施した。
【００７４】
次に、上記で作製したレジストパターン形成後のガラス基材を、５質量％フッ酸水溶液（２５℃）に３時間浸漬した。感光性樹脂層１では、剥がれが発生せず、５０μｍ以上の深さのエッチングが完了できた。感光性樹脂層２〜５では、３０μｍの深さまでエッチングができ、良好であったが、５０μｍ以上の深さまでエッチングしようとした場合には、一部剥がれが発生した。
【００７５】
次に、エッチングが完了した感光性樹脂層１〜５付きのガラス基材を、液温度が５０℃の剥離剤１に浸漬した。浸漬時間３０分以内で、感光性樹脂層１〜５がガラス基材から全て剥がれた。ガラス上には感光性樹脂層１〜５の残渣は見られず、良好なレジスト剥離が実施できた。
【００７６】
（比較例４）
表１に示す各成分を混合し、感光性樹脂組成物６を作製した。なお、表１における各成分配合量の単位は、質量部を表す。得られた感光性樹脂組成物６の塗工液を、ワイヤーバーを用いて、ポリエチレンテレフタレート（ＰＥＴ）フィルム（商品名：Ｒ３１０、２５μｍ厚、三菱樹脂社製）上に塗工し、１００℃で８分間乾燥し、溶剤成分をとばし、ＰＥＴフィルムの片面上に感光性樹脂組成物６からなる感光性樹脂層６（乾燥膜厚：３０μｍ）を得た。
【００７７】
次に、厚さ２ｍｍのガラス基材に、上記で得られた感光性樹脂層６を１００℃で熱圧着した。次に、フォトマスク（ライン／スペース＝５００μｍ／５００μｍ）を介して、超高圧水銀灯にて露光した。露光後、室温で１０分間放置し、次いでＰＥＴフィルムを剥がし取り、感光性樹脂層６の表面に、１質量％の炭酸ナトリウム水溶液を３０℃にて、スプレー圧０．１ＭＰａでスプレーし、非露光部を除去して、現像を行い、感光性樹脂組成物６の硬化物からなるレジストパターンを形成した。その後、２０℃で、スプレー圧０．１ＭＰａにて水洗を行い、乾かした。その後、１５０℃−３０分の条件で、レジストパターンのベーキング処理を実施した。
【００７８】
次に、上記で作製したレジストパターン形成後のガラス基材を、５質量％フッ酸水溶液（２５℃）に３時間浸漬したが、５分以内に感光性樹脂層６が剥離してしまい、エッチングが達成できなかった。
【産業上の利用可能性】
【００７９】
本発明の剥離方法は、耐薬品性の高い感光性樹脂組成物を基材上から剥離する際に使用可能である。